(57)【要約】 【課題】電界もしくは磁界を発生する装置でのパーティクルによる汚染を防止する。【解決手段】処理室内に電界あるいは磁界が発生する装置について、処理室内の部品の使用に伴い部品に付着膜が発生する装置であって、処理室内の部品表面の質量密度と誘電率の質量密度微分値の積あるいは質量密度と透磁率の質量密度微分値の積を付着膜での値に対してその大小を制御し、付着膜に加わる力を制御して、剥離を制御し、パーティクルによる汚染を防止する。【選択図】なし【特許請求の範囲】
【請求項１】
装置内部に空間を有し、該空間に電界が発生する装置であって、装置使用にともなって付着する前記装置内部の部品に付着する付着膜の質量密度と誘電率の質量密度微分値の積（Ａ）と、前記装置内部の前記部品の表面の質量密度と誘電率の質量密度微分値の積（Ｂ）とを、前記装置内部の空間に保持された基板へ前記付着膜よりなるパーティクルの付着を抑制するように設定したことを特徴とする装置。
【請求項２】
請求項１に記載の装置であって、  前記（Ａ）の値と、前記（Ｂ）の値とが略等しいことを特徴とする装置。
【請求項３】
請求項１に記載の装置であって、前記（B）の値が、前記（A）の値より小さいことを特徴とする装置。
【請求項４】
請求項１に記載の装置であって、前記（B）の値が、前記（A）の値より大きいことを特徴とする装置。
【請求項５】
請求項２に記載の装置であって、前記部品の表面を構成する材料の前記（Ｂ）の値が、前記（Ａ）の値と略等しいことを特徴とする装置。
【請求項６】
請求項３に記載の装置であって、前記部品の表面を構成する材料の前記（Ｂ）の値が、前記（Ａ）の値より小さいことを特徴とする装置。
【請求項７】
請求項４に記載の装置であって、前記部品の表面を構成する材料の前記（Ｂ）の値が、前記（Ａ）の値より大きいことを特徴とする装置。
【請求項８】
請求項２または５に記載の装置であって、  前記（Ａ）と前記（Ｂ）との差が、前記（Ａ）に対して5%以下であることを特徴とする装置
【請求項９】
請求項３または６に記載の装置であって、  前記装置内部の前記部品の表面が、イットリウムアルミニウムガーネットあるいはチタン酸バリウムあるいはチタン酸・ジルコン酸鉛であることを特徴とする装置
【請求項１０】
請求項４または７に記載の装置であって、
前記装置内部の前記部品の表面が、二酸化チタンあるいはリン酸二水素カリウムあるいはジルコン酸バリウムであることを特徴とする装置。
【請求項１１】
請求項１乃至７いずれかに記載の装置であって、
前記付着膜が、複数の物質の複合体からなり、前記複数の物質の質量密度と誘電率の質量密度微分値の積を、それぞれの体積もしくは重量に応じて平均した値を前記（A）の値として用いることを特徴とする装置。
【請求項１２】
請求項１乃至７いずれかに記載の装置であって、
前記付着膜が、複数の物質の複合体からなり、前記複数の物質の質量密度と誘電率の質量密度微分値の積のうち、最も大きな体積もしくは重量を占める物質の値を前記（A）の値として用いることを特徴とする装置。
【請求項１３】
装置内部に空間を有し、該空間に電界が発生する装置であって、装置使用にともなって付着する前記装置内部の部品に付着する付着膜の質量密度と透磁率の質量密度微分値の積（C）と、前記装置内部の前記部品の表面の質量密度と透磁率の質量密度微分値の積（D）とを、前記装置内部の空間に保持された基板へ前記付着膜よりなるパーティクルの付着を抑制するように設定したことを特徴とする装置。
【請求項１４】
請求項１３に記載の装置であって、前記（C）の値と、前記（D）の値とが略等しいことを特徴とする装置。
【請求項１５】
請求項１３に記載の装置であって、前記（D）の値が、前記（C）の値より小さいことを特徴とする装置。
【請求項１６】
請求項１３に記載の装置であって、前記（D）の値が、前記（C）の値より大きいことを特徴とする装置。
【請求項１７】
請求項1４に記載の装置であって、
前記部品の表面を構成する材料の前記（D）の値が、前記（C）の値と略等しいことを特徴とする装置。
【請求項１８】
請求項1５に記載の装置であって、
前記部品の表面を構成する材料の前記（D）の値が、前記（C）の値より小さいことを特徴とする装置。
【請求項１９】
請求項1６に記載の装置であって、
前記部品の表面を構成する材料の前記（D）の値が、前記（C）の値より大きいことを特徴とする装置。
【請求項２０】
請求項１３乃至１９いずれかに記載の装置であって、
前記付着膜が、複数の物質の複合体からなり、前記複数の物質の質量密度と透磁率の質量密度微分値の積を、それぞれの体積もしくは重量に応じて平均した値を前記（C）の値として用いることを特徴とする装置。
【請求項２１】
請求項１３乃至１９いずれかに記載の装置であって、
前記付着膜が、複数の物質の複合体からなり、前記複数の物質の質量密度と透磁率の質量密度微分値の積のうち、最も大きな体積もしくは重量を占める物質の値を前記（C）の値として用いることを特徴とする装置。
【発明の詳細な説明】
【技術分野】
【０００１】
本発明は、電界・磁界が発生する装置に係り、詳しくは電界・磁界が存在する下で製造・測定・検査する際の、パーティクル(異物粒子)による被処理対象の汚染を防止する装置に関する。
【背景技術】
【０００２】
半導体の製造や液晶パネルの製造に用いる装置の微細な加工を行う処理室内部の部品上には、被加工物や加工ガスに起因する反応生成物が付着し、使用に伴い堆積する。この付着物が剥離するとパーティクルとなり被処理対象を汚染する問題があった。
【０００３】
汚染の問題を解決する方法として、たとえば特許文献１では、プラズマエッチング工程でのパーティクル汚染防止方法をいくつか提案している。そのうちのひとつに、部品と付着膜の誘電率・弾性率を近くする方法がある。これは、処理室内部品上の付着膜に電場が加わった場合、付着膜と部品の界面に下式の力が加わることを利用する。
F=qE-(1/2)E2∇ε＋(1/2)∇(E2mdε/dm) 
【０００４】
ここで、Ｆ：単位当たりに加わる力、q：反応生成物膜の電荷量、E：電界、ｍ：質量密度、ε：誘電率、∇：微分演算子である。従来例では、界面に加わる力Fは第1項が無視でき、第2項は誘電率、第3項は弾性率に係わる力で、付着物と誘電率および弾性率の近い材料を用いることで第3項の力を抑制し、剥離によるパーティクルの発生を抑止することが述べられている。
また特許文献２では、減圧処理室内の部材を清浄化してパーティクル汚染を防止する方法をいくつか提案している。そのうちのひとつに、前従来例と同様に、電界下で微粒子と部材の誘電率の差に起因するこれらの間に働く力を用いて微粒子を除去する方法が提案されている。この従来例では、付着膜に働く力を表す前述の式について、「第１項は、微粒子の帯電によるクーロン力を示す。第２項は、∇εが誘電率の場所による微分であるから、誘電率の変化する場所で電界が働くとマイナスの力が発生することを示す。第３項は、変形などによって密度mに対して誘電率εが変わる物質に働く力を示すが、このような物質にはゴムなどがあるが、半導体製造装置内の微粒子を考える場合には、第３項は無視してよいと考えられる。」と説明している。すなわち、界面に加わる力Fは第2項のみで、付着物と誘電率の近い材料を用いることで力Fを抑制し、剥離によるパーティクルの発生を抑止することが述べられている。
【特許文献１】特開2003-068708号公報
【特許文献２】特開2005-101539号公報
【発明の開示】
【発明が解決しようとする課題】
【０００５】
しかしながら、上記特許文献記載の技術では、発塵を充分に制御することは困難である。その理由を以下に示す。
上記特許文献で述べられている下式については、
F=qE-(1/2)E2∇ε＋(1/2)∇(E2mdε/dm)
誘電体はほとんど真電荷が存在せず、第1項の真電荷に作用する力は無視できる。第3項の変形に伴う誘電率変化については、特許文献１で述べられている様に弾性率が同じ物質を用いても、変形により誘電率が変化する量は物質により異なるため、弾性率を同じにしても第3項の力は同じにはならない。また、特許文献２で述べられている様に第3項が無視できるか考えると、例えば等方性の物質ではクラウジウス・モソッティ(Clausius-Mossotti)の式が適用でき、その変化は比誘電率の自乗に応じて変化する。つまり比誘電率に対し1次に変化する第2項に比べ、第3項は大きくなる。誘電体の変形に伴う誘電率変化の違いを無視してしまうと発塵を制御する事ができなくなる。
一方、静磁界に対し電磁気学現象理論（竹山説三著、丸善）同様の考察を加えると、静磁界の元では透磁率の違いによる力と、物体の変形に伴う透磁率変化の違いに応じて作用する力の2つが存在する。この磁界に起因する力が原因で生じる付着膜の剥離については、従来対策は行われておらず、磁界が発生する装置での発塵の制御ができていなかった。
【０００６】
このように、今まで考慮していた力だけでは発塵の制御は困難であり、被処理対象の汚染を充分に防止することは困難であった。
【課題を解決するための手段】
【０００７】
本発明によれば、装置内部に空間を有し、該空間に電界が発生する装置であって、装置使用にともなって付着する前記装置内部の部品に付着する付着膜の質量密度と誘電率の質量密度微分値の積（Ａ）と、前記装置内部の前記部品の表面の質量密度と誘電率の質量密度微分値の積（Ｂ）とを、前記装置内部の空間に保持された基板へ前記付着膜よりなるパーティクルの付着を抑制するように設定したことを特徴とする装置が提供される。
【０００８】
また本発明によれば、装置内部に空間を有し、該空間に電界が発生する装置であって、装置使用にともなって付着する前記装置内部の部品に付着する付着膜の質量密度と透磁率の質量密度微分値の積（C）と、前記装置内部の前記部品の表面の質量密度と透磁率の質量密度微分値の積（D）とを、前記装置内部の空間に保持された基板へ前記付着膜よりなるパーティクルの付着を抑制するように設定したことを特徴とする装置が提供される。
【０００９】
処理室内に電界あるいは磁界が発生する装置について、処理室内の部品の使用に伴い付着膜が発生する装置であって、処理室内の部品の表面の質量密度と誘電率の質量密度微分値の積あるいは質量密度と透磁率の質量密度微分値の積を選ぶことにより、電界あるいは磁界により付着膜に加わる力を制御して剥離を制御し、被処理対象の汚染を防止することを特徴としている。
【００１０】
本発明の作用効果について、平行平板型のプラズマエッチング装置を例に取り、説明する。まず、上部電極を接地し、下部電極に高周波電圧を印加して電極間にプラズマを発生させる。非処理物はタングステンやチタンなどの金属膜、処理ガスはフッ素を含むガスと希釈ガスの混合ガスである。処理室内には、反応生成物としてチタンのフッ化物などの絶縁物が付着する。この付着物が剥離して発生するパーティクルを、下部電極の直上で観測した。パーティクルはほとんどがプラズマ放電中に観測され、図１のようにウエハ周囲のガイドリングから跳ね上がる動きであった。剥離パーティクル観測数と、プラズマ放電と同期して印加した静電チャック(以下ESC)電圧の関係を調べたところ、図２の様にESC電圧の自乗に比例してパーティクルが観測された。下部電極の近傍ではESC電圧が加わり、ウエハに-100〜-200V程度のセルフバイアス電位が生じ、プラズマは10V程度のプラズマポテンシャルを持っている。このような場合、ウエハ周囲のガイドリング上ではESC電圧が作る電界が支配的である。つまり、付着膜には電界の自乗に比例する剥離力が働いている。一方、装置動作に応じた剥離パーティクル発生傾向を上部電極で調査したところ、図3に示すような傾向が得られた。実線はRFパワーの印加を、点線はガスの流量を、黒丸はパーティクルの発生数を表す。RFパワーが加わっている間はプラズマ放電しており、この間にパーティクルが発生している。上部電極は接地されており、上部電極とプラズマポテンシャル間に電界が加わっている。前述のガイドリングからのパーティクルと同様に、電界により上部電極の付着膜に剥離力が働き、パーティクルとして観測された。ここで、RFパワー停止時に剥離パーティクルが多量に観測されていることに注目する。仮に、剥離させる力のみが働いていると考えた場合、RFパワー停止時にはプラズマが消失、電界がなくなり力は働かなくなるためパーティクルはむしろ観測されなくなるはずである。そこで、電界による剥離力だけでなく、剥離を抑制する力も存在していると考えられる。プラズマ放電中に電界により剥離が起きるが、同時に上部電極側に押し付ける力も働いているため、少数のパーティクルが観測され、RFパワー停止時には電界が消失し、上部電極に押し付ける力がなくなるので、剥離物が一斉に落下する。前述のガイドリング上では、付着膜をガイドリング側に押し付ける力と重力が同じ方向なので、電界が消失した時、付着物は跳ね上がらず観測されない。
【００１１】
この様に電界が発生する装置では装置の部品表面と付着物の間には電界の自乗に比例し、付着膜を剥離する方向の力と、逆向きに押し付ける方向の力がともに働いている事が分かった。この力は、電磁気学現象理論（竹山説三著、丸善）に述べられている下式で表されている力である。
F=qE-(1/2)E2∇ε＋(1/2)∇(E2mdε/dm)
【００１２】
ここで、F：単位当たりに加わる力、q：反応生成物膜の電荷量、E：電界、ｍ：質量密度、ε：誘電率、∇：微分演算子である。この力は電界の存在下で誘電率が変化する場所で働く力であり、上記の例では、部品表面の絶縁膜と付着物との界面に発生する力である。上式において誘電体では真電荷を無視できるため、第1項のqEは無視できる。一般に付着膜より部品表面のアルミナ等の方が誘電率は高いので、第2項は通常付着膜の剥離方向の力となる。これに対し、第3項は第2項と逆符号の力であり、通常付着膜を部品に押し付ける方向の力になる。Eは外部電界を表していること、第1項のqEは無視できるから、力Fは次のように整理して表す事が出来る。
【００１３】
F= (1/2) E2 (∇(mdε/dm)- ∇ε)
【００１４】
Fが正の場合には付着膜は剥離を起こし、負の場合は逆に押し付けられる。いくつかの物質でのε、m（dε/dm)の値を表１に示す。多くの場合で|ε|<|m（dε/dm)|となることから、力Fの符号はm（dε/dm)の値が支配的な要因と考えてよい。つまり、付着膜と部品表面のm（dε/dm)の大小関係を制御して、付着膜の剥離を制御できる。また、上の考察は電界のみならず、磁界に対しても適用する事が出来る。
【００１５】
【表１】
2008010680.tif 000002
【発明の効果】
【００１６】
第１の効果は、 処理中に発生する剥離パーティクルの発生を抑制することが可能なことである。その理由は、部品表面のm（dε/dm)を付着膜のm（dε/dm)と同じにすることで、電界により付着膜に加わる力のうち、最も大きく作用する力がなくなるためである。
【００１７】
第２の効果は、 付着物の剥離をコントロールする事が可能なことである。その理由は、部品表面のm（dε/dm)を付着膜より小さくすることで付着膜を強制的に剥離させたり、大きくすることで電界発生中の剥離を防止したりする事が出来るためである。    
【００１８】
本発明の実施の形態につき、実施例を用いて説明する。
【実施例１】
【００１９】
本発明による陽極結合型のプラズマCVD装置の例を図4に示す。プロセスチェンバ内にシランガス、酸素ガスを導入し、上部電極8、下部電極13の間に高周波電圧を印加し、プラズマを発生させ、基板上に酸化シリコンを成膜する。チェンバ内の部品には基板上と同様に酸化シリコン膜が付着する。本発明ではチェンバ壁12、上部電極8、サセプタ11を付着膜と同じm（dε/dm)の値を持つ材料、酸化シリコンで製作する。上部電極表面には、印加された高周波電圧とプラズマポテンシャルの電位差の電界が、その他の部品表面にはセルフバイアス電位とプラズマポテンシャルの電位差の電界が加わるが、部品表面と反応生成物のm（dε/dm)が一致していれば界面には電界による力が加わらないので、反応生成物膜は剥離せず、ウエハを汚染しない。さらに、熱伝導率が高く加工の容易なアルミニウムを成型した後、表面にスパッタで酸化シリコン膜を貼り付けることもできる。こうすることで伝熱性が向上し、温度制御が容易となる。また部品表面の材質は、他の材質を利用する事が可能であり、m（dε/dm)の違う材料を混合して用いても良い。好適な例として、酸化シリコンに比べm（dε/dm)が小さいイットリウム・アルミニウム・ガーネット(以下YAGと略す)をガス中で溶射し、空孔を形成する方法がある。空孔の体積比を50％にすることにより、m（dε/dm)は酸化シリコンと同じ値に出来る。反応生成物と異なる材料で部品表面を形成する場合には、m（dε/dm)を5%以内にするとよい。これは、フッ化チタンが付着したシロキサンでは電界発生時にシロキサン方向に押し付ける力が働いていることから、m（dε/dm)が5%以上の差を持つ場合には力が働くと考えられるためである。
【実施例２】
【００２０】
本発明の第2の実施例として陰極結合型のプラズマエッチング装置を図5に示す。プロセスチェンバ内に六フッ化硫黄と希釈ガスを導入し、上部電極8と下部電極20の間に高周波電圧を印加してプラズマを発生させ、基板のタングステンやチタンをエッチングする。このような装置では、付着物の主成分はフッ化チタンで、酸化チタンやイオウが混合した状態である。このような複数の物質の複合体からなる付着膜のm（dε/dm)は、誘電率と膨張係数を直接計測して求めるのが最もよいが、簡便な方法として、最大の体積もしくは重量を示す物質のm（dε/dm) を用いたり、各成分の量を計測し体積もしくは重量に応じm（dε/dm)の加重平均を用いてもよい。本発明では、上部電極8、ガス板18、チェンバ壁12をm（dε/dm)が付着膜より小さな材料で製作する。このような材料としては、チタン酸バリウム、ジルコン酸・チタン酸鉛といった強誘電体、YAGなどのイオン結晶が適するが、なかでも最もプロセスに与える影響が小さいYAGが最適である。さらに、アルミニウムなどで部品を製作した後、表面にYAGを溶射してもよい。こうすることで工作を容易にし、低価格が実現できる。陰極結合型のプラズマエッチング装置内では、クリーンテクノロジー  2004年1月号の17ページによれば、プラズマ放電中に上部電極から剥離したパーティクルは正に帯電しているのでプラズマ中には入れず、その周囲を迂回して落下し排気される。一方、プラズマ停止時にはプラズマが縮小するためパーティクルは負のセルフバイアス電位を残したウエハに引き寄せられる。本発明によるエッチング装置では、プラズマ放電中はプラズマポテンシャルと前記部品との間に電界が加わり、付着膜には前記部品と反対方向に力が働き剥離する。剥離したパーティクルは、前述のようにプラズマを迂回し排気とともに排出され、ウエハに付着しない。プラズマ放電中に付着膜を剥がすので、プラズマ停止時には剥離パーティクルは発生せず、基板の汚染が防止できる。さらに、付着膜除去のためのメンテナンス間隔が延長できる効果もある。
【実施例３】
【００２１】
本発明の第3の実施例として陰極結合型のプラズマエッチング装置を図6に示す。高周波を用いたプラズマ装置ではウエハの固定に静電チャック(以下ESC)が使われていることが多く、図6ではESC電極は下部電極20と兼用している。プロセスチェンバ内に六フッ化硫黄と希釈ガスを導入し、上部電極8と下部電極20の間に高周波電圧を印加してプラズマを発生させ、基板のタングステンやチタンをエッチングする。このような装置では、付着物の主成分はフッ化チタンで、酸化チタンやイオウが混合した状態である。このような複数の物質の複合体からなる付着膜のm（dε/dm)は、誘電率と膨張係数を直接計測して求めるのが最もよいが、簡便な方法として、最大の体積もしくは重量を示す物質のm（dε/dm) を用いたり、各成分の量を計測し体積もしくは重量に応じm（dε/dm)の加重平均を用いてもよい。本発明では、下部電極を覆うプラズマにさらされるゲートバルブ21をm（dε/dm)が付着膜より大きな材料で作製する。このような材料としては二酸化チタン、リン酸二水素カリウム、ジルコン酸バリウムが挙げられるが、中でもプロセスに与える影響が最も小さい二酸化チタンが最適である。また、加工の容易な材料で部品を製作し、部品表面に二酸化チタンを溶射してもよい。実施例のプラズマエッチング装置では、ガイドリング6や下部電極20を覆うプラズマにさらされるウエハステージ19は、ＥＳＣ電位とプラズマポテンシャルの差の電圧が加わっている。プラズマ放電中、あるいはＥＳＣ電圧印加中は、付着物に部品に向かう方向に力が働き、剥離しないのでウエハの汚染を防止できる。部品表面にプラズマ停止中に落下物が付着しても、プラズマ放電中は部品に向かう方向に力が働くので、ウエハに付着することはない。
【実施例４】
【００２２】
本発明の第4の実施例として熱CVD装置を図7に示す。熱CVD装置では装置使用に伴い、チェンバ壁12、サセプタ11、ガス板18などに付着膜が生じるため、パーフルオロカーボン、パーフルオロエタン、パーフルオロプロパン、フッ化カルボニル、三フッ化窒素などをチェンバ内に導入し、プラズマを生成し付着膜をエッチングするクリーニング手法が多く用いられる。本発明では、チェンバ壁表面12a、サセプタ表面11a、ガス板表面18aにm（dε/dm)が付着膜より小さい材料を用いる。プラズマ放電中、部品表面とプラズマの間には電界が発生し、付着膜に剥離する方向の力を加え、クリーニング効果を高める。
【実施例５】
【００２３】
本発明の第5の実施例としてFIB装置を図8に示す。FIB装置では、イオン源23に高電圧を印加して発生したイオンビーム30を、コンデンサレンズ24、ビームブランカ25、アライナ26、対物レンズ27、偏向電極28に電圧を印加して制御し、試料29に照射し加工する。特に、ビームブランカはビーム照射の有無を制御する機構であり、電界0と高電界の間で切り替えが行われる。このように、FIB装置内の部品には電界が印加され、かつその電界は0になる場合がありえる。イオンビーム30を照射した試料29からスパッタ効果でFIB装置内部品に付着物が堆積する。そこで前記の部品群およびチェンバ壁12の表面を付着膜と同じm（dε/dm)を持つ材料で作製することで、付着膜を剥離させる方向の力、付着膜を部品方向に押し付ける方向の力のいずれも働かないので剥離は起こらない。これにより試料29のパーティクル汚染や加工不良を防止できる。
【実施例６】
【００２４】
本発明の第6の実施例としてEB露光機を図9に示す。EB露光機は電子線を発生させるため、高電圧が印加される電子銃33を持つ。電子銃33の部品および近傍のチェンバ壁表面12aをm（dε/dm)が大きい材料で製造する。m（dε/dm)が大きい材料としては酸化チタンが適する。電子銃作動中は付着膜が壁に押し付けられるため剥離が起こらず、ウエハ上のゴミによる露光不良を防止できる。
【実施例７】
【００２５】
本発明の第7の実施例として電子顕微鏡を図10に示す。電子顕微鏡は電子線の制御に磁界を利用しているため、電磁レンズ32近傍では磁界が支配的となる。電磁レンズ近傍の部品、電磁レンズ32、ウエハステージ19、チェンバ壁12をmdμ/dmが付着膜と同じ値の材料を用いることで、付着膜を剥離させる方向の力、付着膜を部品方向に押し付ける方向の力のいずれも働かないので、電磁レンズ32で磁界を印加した際、またこれを停止した際に付着膜は剥離せず、試料の汚染を防止できる。
【実施例８】
【００２６】
本発明の第8の実施例として電子サイクロトロン共鳴(以下ECR)型プラズマエッチング装置を図11に示す。上部電極8近傍ではプラズマを生成するために数百Gの磁束密度の磁界が印加されているため、磁界が支配的となる。本実施例ではプロセス中プラズマが発生しているため、実施例2同様に上部電極近傍から落下するパーティクルはプラズマ周囲を回って排気される。そこで、上部電極8、チェンバ壁12をmdμ/dmが付着膜より小さな材料で作製する。上部電極8、チェンバ壁12そのものをmdμ/dmが付着膜より小さな材料で作製してもよく、あるいはアルミニウムなど磁界を遮蔽しない材料の表面のみをmdμ/dmが付着膜より小さな材料で作製してもよい。付着膜が複数の物質の複合体であれば、付着膜のmdμ/dmを透磁率と膨張係数を計測して求めるとよい。また、簡便のために、最大の体積もしくは重量を示す物質のmdμ/dm を用いるか、各成分の量を計測し体積もしくは重量に応じたmdμ/dmの加重平均を用いてもよい。本発明によるエッチング装置で磁界を印加すると、付着膜には部品と反対方向に力が働き、プロセス中に剥離が生じる。磁界の印加によりプラズマ放電しているので、先に示したように剥離物はプラズマを迂回し排気とともに排出され、基板に付着しない。プロセス中に付着膜を剥がすので、終了時には剥離パーティクルは発生せず、基板の汚染が防止できる。さらに、付着膜除去のためのメンテナンス間隔が延長できる効果もある。
【実施例９】
【００２７】
本発明の第9の実施例として磁界支援型のプラズマエッチング装置を図12に示す。磁界支援型の装置ではプラズマの発生を容易にするため、磁界を印加している。このため、ウエハ近傍に存在する磁界により付着膜に力が生じる。ウエハステージ表面19a、ガイドリング6をmdμ/dmが付着膜より大きな材料で作製する。付着膜が複数の物質の複合体であれば、付着膜のmdμ/dmを透磁率と膨張係数を計測して求めるとよい。また、簡便のために、最大の体積もしくは重量を示す物質のmdμ/dm を用いるか、各成分の量を計測し体積もしくは重量に応じたmdμ/dmの加重平均を用いてもよい。ウエハステージ表面19a、ガイドリング6そのものをmdμ/dmが付着膜より大きな材料で作製してもよく、あるいはアルミニウムなど磁界を遮蔽しない材料の表面のみをmdμ/dmが付着膜より大きな材料で作製してもよい。本発明によるエッチング装置で磁界を印加すると、付着物に部品に向かう方向に力が働き、剥離しないのでウエハの汚染を防止できる。
以上、この発明の実施例を図面により詳述してきたが、具体的な構成はこの実施例に限られるものではなく、この発明の要旨を逸脱しない範囲の設計の変更等があってもこの発明に含まれる。例えば、プラズマ装置のプラズマ発生原理に関しては高周波プラズマ、ECRプラズマを挙げたが、これに限らず、DCプラズマ、マイクロ波プラズマ、二周波高周波プラズマにも適用できる。また、各実施例で示した加工ガス種、反応生成物種、表面材料等は一例を示したものであり、目的、用途等に応じて適宜に変更することができる。各実施例は単独で実施する以外に、適宜に組み合わせて実施することができ、このようにすることで基板や試料の汚染防止効果を相乗的に得ることができる。
【図面の簡単な説明】
【００２８】
【図１】本発明を説明するためのプラズマエッチング装置ウエハ近傍の拡大図である。
【図２】本発明を説明するためのプラズマエッチング装置ウエハ近傍のパーティクル観測数を表す。
【図３】本発明を説明するためのプラズマエッチング装置上部電極近傍のパーティクル観測のタイミングを表す。
【図４】本発明の第1の実施例の陽極結合型プラズマCVD装置である。
【図５】本発明の第2の実施例の陰極結合型プラズマエッチング装置である。
【図６】本発明の第3の実施例の陰極結合型プラズマエッチング装置である。
【図７】本発明の第4の実施例の熱CVD装置である。
【図８】本発明の第5の実施例のFIB装置である。
【図９】本発明の第6の実施例のEB露光機である。
【図１０】本発明の第7の実施例の電子顕微鏡である。
【図１１】本発明の第8の実施例の電子サイクロトロン共鳴型プラズマエッチング装置である。
【図１２】本発明の第9の実施例の磁界支援型のプラズマエッチング装置である。
【符号の説明】
【００２９】
1  プラズマ
2  電界
3  パーティクル
4  付着膜
5  ウエハ
6  ガイドリング
7  静電チャック電極
8  上部電極
8a  上部電極表面
9  観測範囲
10  排気口
11  サセプタ
11a  サセプタ表面
12  チェンバ壁
12a  チェンバ壁表面
13  下部電極
14  回転軸
15  ヒーター
16  CVD装置
17  処理用ガスの導入口
18  ガス板
18a  ガス板表面
19  ウエハステージ
19a  ウエハステージ表面
20  下部電極
20a  下部電極表面
21  ゲートバルブ
21a  ゲートバルブ表面
22  プラズマエッチング装置
23  イオン源
24  コンデンサレンズ
25  ビームブランカ
26  アライナ
27  静電レンズ
28  偏向電極
29  試料
30  イオンビーム
31  FIB装置
32  電磁レンズ
33  電子銃
34  EB露光機
35  磁石
36  保護板
37  電子顕微鏡
【図１】
2008010680.tif 000003
【図２】
2008010680.tif 000004
【図３】
2008010680.tif 000005
【図４】
2008010680.tif 000006
【図５】
2008010680.tif 000007
【図６】
2008010680.tif 000008
【図７】
2008010680.tif 000009
【図８】
2008010680.tif 000010
【図９】
2008010680.tif 000011
【図１０】
2008010680.tif 000012
【図１１】
2008010680.tif 000013
【図１２】
2008010680.tif 000014